"セルロースナノファイバを有し、透気度値が10~1000sec100ccairであることを特徴とする二次電池用セパレータ。セルロースナノファイバの間に形成された微多孔性構造を備え、多孔性構造は、気孔度が10~80であり、気孔径は001~10μmであることを特徴とする請求項1に記載の二次電池用セパレータ。セパレータの厚さは5~30μmであることを特徴とする請求項1に記載の二次電池用セパレータ。セルロースナノファイバの平均直径は10~100nmであることを特徴とする請求項1に記載の二次電池用セパレータ。リチウム塩及びカーボネート系溶媒を有する電解液に含浸された状態で、イオン伝導度が001~10mScmであることを特徴とする請求項1に記載の二次電池用セパレータ。セルロースナノファイバ及び有機溶媒若しくは水と有機溶媒との混合液を有する溶液を用いてシートを製造する工程と、シート内に含まれている有機溶媒を除去して微多孔を形成する工程と、を有することを特徴とする二次電池用セパレータの製造方法。有機溶媒と水との混合比は50:50~100:0体積比であることを特徴とする請求項6に記載の二次電池用セパレータの製造方法。有機溶媒は、メチルアルコール、エチルアルコール、プロピルアルコール、アセトン、エチルアセテート、メチルエチルケトン、トルエン及びヘプタンよりなる群から選ばれるいずれか一種以上を有することを特徴とする請求項6に記載の二次電池用セパレータの製造方法。有機溶媒はイソプロピルアルコールであることを特徴とする請求項6に記載の二次電池用セパレータの製造方法。シートを製造する工程は、セルロースナノファイバ及び有機溶媒若しくは水と有機溶媒との混合液を有する溶液をホモジナイザに通液させて懸濁液を製造し、これを減圧してシートを得る過程を有することを特徴とする請求項6に記載の二次電池用セパレータの製造方法。セルロースナノファイバ及び有機溶媒若しくは水と有機溶媒との混合液を有する溶液をホモジナイザに8サイクル以上通液させることを特徴とする請求項10に記載の二次電池用セパレータの製造方法。微多孔を形成する工程後に、得られたシートを乾燥する過程をさらに有することを特徴とする請求項6に記載の二次電池用セパレータの製造方法。請求項1~5のいずれか一項に記載のセパレータを有することを特徴とする二次電池。前記電池はリチウム二次電池であることを特徴とする請求項13に記載の二次電池。本発明の目的は、セルロースナノファイバを有するセパレータ、その製造方法及び前記セパレータを有する二次電池を提供することである。上述した目的を達成するために、本発明の一実施形態は、セルロースナノファイバを有し、透気度値が10~1000sec100ccairである二次電池用セパレータを提供する。また上述した目的を達成するために、本発明の他の実施形態は、セルロースナノファイバ及び有機溶媒若しくは水と有機溶媒との混合液を有する溶液を用いてシートを製造する工程と、シート内に含まれている有機溶媒を除去して微多孔を形成する工程と、を有する二次電池用セパレータの製造方法を提供する。本発明に係るセルロースナノファイバを有する二次電池用セパレータ及びその製造方法によれば、熱的安定性、寸法安定性、濡れ性及び電気化学安定性に優れたセパレータを製造することができ、製造工程が簡素化されて生産コストを下げることができる。本発明の一実施形態による二次電池用セパレータは、セルロースナノファイバを有していてもよい。セルロースは、地球上で最も豊富なバイオ高分子物質のうちの一つであり、再生可能である他、高い引張り強度、低い密度と生分解性などのメリットを有している。なおセルロースナノファイバは、高い地表面積と高いアスペクト比aspectratio,LDなどの特性を有する。前記セパレータは、10~1000s100ccairの範囲の透気度値Gurleyvalueを有していてもよい。例えば、前記透気度値は、1000ccair以下、10~1000ccair、100~800ccairまたは450~700s100ccairであってもよい。本発明において、透気度値ガレー値とは、膜の空気通過度に関する指標のことをいい、ガレー式空気通過度JISP8117の規格に準拠して定められる。一般に、透気度値が小さいほど空気通過度が良好であるといえる。透気度値は、下記式1によって説明可能である。数1tG=K式中、tGは透気度値であり、Kは比例定数であり、τは曲路率任意の曲路に対して曲路の長さを膜厚で割った値を平均したものであり、Lは膜厚であり、εは孔隙率であり、dは平均空隙径である。上記式1に基づき、セパレータが高い空気透過度を有するためには、膜厚は薄く、孔隙率と平均空隙径は大きいことが有利であるということが分かる。一つの実施形態において、前記二次電池用セパレータは、セルロースナノファイバの間に形成された微多孔性構造を有していてもよい。例えば、前記多孔性構造は、気孔度が10~80、10~50、25~50または25~50であってもよい。前記気孔度の範囲において優れた空気透過率及び高い物理的強度を実現することができる。また、多孔性構造を形成する気孔径は001~10μmの範囲であってもよく、場合によっては、001~8μm、01~10μmまたは01~8μmの範囲であってもよい。前記気孔径は、優れた空気透過度を実現し得る多孔性構造を形成するためのものであり、気孔径が大き過ぎる場合には物理的強度が低下する虞がある。前記セパレータの厚さは、5~30μmの範囲であってもよい。例えば、前記セパレータの平均厚さは、5~30μm、5~20μm、5~20μm、5~15μmまたは15~20μmであってもよい。本発明に係るセパレータは、既存のセルロースを有する二次電池用セパレータに比べて平均厚さが薄いという特徴がある。前記セパレータの厚さの範囲は、物理的な強度を確保して電池の安定性が低下することを防ぐために限定する。なお、前記セパレータの厚さが大き過ぎる場合にはセパレータの抵抗が増大され、空気透過度が低くなって電池効率が下がる虞がある。本発明に係るセルロースナノファイバの大きさには特に制限はなく、一実施形態において、セルロースナノファイバの平均直径は10~100nmの範囲であってもよい。例えば、セルロースナノファイバの平均直径は、10~80nm、30~100nm、20~80nmまたは20~60nmの範囲であってもよい。セルロースナノファイバの直径の範囲は、十分な大きさの空隙を形成し、且つ、均一な表面を実現するために限定する。例えば、セルロースナノファイバの平均直径が大き過ぎる場合には、製造されたセパレータの表面が凹凸になる結果、強度が弱くなる。一実施形態において、本発明に係る二次電池用セパレータは、リチウム塩及びカーボネート系溶媒を有する電解液に含浸された状態で、イオン伝導度が001~10mScmの範囲であってもよい。例えば、前記セパレータのイオン伝導度は、001~8mScm、01~5mScm、01~1mScm、05~1mScmまたは06~08mScmの範囲であってもよい。本発明に係るセパレータは、既存に商用化されたセパレータに比べて相対的に優れたイオン伝導度を実現することができる。前記カーボネート系電解液は、特に限定されることなく、エチレンカーボネート、プロピレンカーボネート、ジメチルカーボネート、エチルメチルカーボネート及びジエチルカーボネートよりなる群から選ばれるいずれか一種以上を含んでいてもよい。例えば、前記イオン伝導度は、エチレンカーボネートとジメチルカーボネートを1:1の割合で混合した溶液にリチウム塩LiPF61モルを添加して製造した電解液にセパレータを含浸させて測定した結果であってもよい。また、本発明は、上述した二次電池用セパレータを製造する方法を提供する。一実施例において、前記製造方法は、セルロースナノファイバ及び有機溶媒若しくは水と有機溶媒との混合液を有する溶液を用いてシートを製造する工程と、シート内に含まれている有機溶媒を除去して微多孔を形成する工程と、を含んでいてもよい。前記製造方法は、セルロースナノファイバを分散させるための分散溶媒として、有機溶媒若しくは水と有機溶媒との混合液を用いる。前記分散溶媒の混合比を調節することにより、セルロースナノファイバセパレータの孔隙率及び厚さなどを所望のレベルに調節することができる。例えば、有機溶媒と水との混合比は、50:50~100:0体積比の範囲であってもよい。ここで、有機溶媒と水との混合比が100:0である場合には、有機溶媒のみを単独で用いたことを意味する。このため、本発明は、有機溶媒と水を上記の範囲に調節するか、あるいは、水を含んでいない有機溶媒を用いることを含む。前記有機溶媒は、セルロースナノファイバを有する懸濁液を製造する過程において、セルロースナノファイバが均一に分散され、セルロースナノファイバが溶解されない場合であれば、特に制限はない。前記有機溶媒としては、例えば、メチルアルコール、エチルアルコール、プロピルアルコール、アセトン、エチルアセテート、メチルエチルケトン、トルエン及びヘプタンよりなる群から選ばれるいずれか一種以上を含んでいてもよい。前記有機溶媒としては、イソプロピルアルコールを用いることができる。この場合には、イソプロピルアルコール単独で、若しくは水とイソプロピルアルコールとが混合された溶液にセルロースナノファイバを分散させてシートを製造することができる。前記シートを製造する工程は、セルロースナノファイバ及び有機溶媒若しくは水と有機溶媒との混合液を有する溶液をホモジナイザに通液させて懸濁液を製造し、これを減圧してシートを得る過程を含んでいてもよい。得られたシートは、ナノファイバ間の強い水素結合を形成して高い引張り強度を示す。ホモジナイザに通液させる回数は8サイクル以上であってもよい。例えば、ホモジナイザを通液させる回数は、8~20サイクル、10~15サイクルまたは12サイクルであってもよい。セルロースナノファイバを有する溶液をホモジナイザに通液させる回数が増えるにつれて、分散溶液に均一に拡散される。具体的には、ホモジナイザに通液させる過程において、セルロースナノファイバ束に高いせん断力と衝撃が伝わる。しかる後、高圧から常圧まで減圧されながら機械的な力によって所定の大きさのナノファイバが均一に配列され、より均等な多孔性が与えられる。また、前記製造方法は、微多孔を形成する工程後に、製造されたシートを乾燥する過程をさらに含んでいてもよい。シートを乾燥する過程は、40°C~80°Cの温度下で10時間~30時間行ってもよい。例えば、シートを乾燥する過程は、50~70°Cの温度下で20時間~30時間行ってもよい。乾燥過程によってセルロースナノファイバに含有されている分散液が除去され、分散液の除去された部分は空隙を形成する。前記シートを乾燥する過程は、減圧ろ過装置を用いて脱水乾燥する過程を含んでいてもよいが、この方法に制限されることはない。本発明は、上述したセパレータを有する二次電池を提供する。前記二次電池の構造には特に制限はなく、角形、円筒形、ポーチ状、コイン状などあらゆる電池に使用可能である。なお、陽極及び陰極において用いられる活物質には特に制限がない。例えば、前記二次電池は、活物質としてリチウムを用いるリチウム二次電池であってもよい。以下、実施例を挙げて本発明に係るセルロースナノファイバを有する二次電池用多孔性セパレータについてより詳細に説明するが、本発明の範囲がこれによって限定されることはない。実施例:セルロースナノファイバを有するセパレータの製造セルロースナノファイバを分散溶媒と混合した。このとき、セルロースの使用量は下記表1に示す通りであり、分散溶媒は、有機溶媒と水を95:5の割合で混合して用いた。セルロースナノファイバと分散溶媒との混合物をホモジナイザに12サイクルを通液させてシートを製造した。次いで、シートを60°Cにおいて24時間乾燥してセルロースナノファイバセパレータを製造した。前記製造されたセパレータと商用化されたセルガードcelgard2320PPPEPPセパレータに対して、空気透過度、抵抗及びイオン伝導度の値を比較した。実験結果を下記表1に示す。上記表1において、セルロースナノファイバの量が020gから015gに減るに伴い、ガレー値が減少することが分かる。ガレー値が小さいほど空気透過度は増大する。このため、セルロースナノファイバの量が減るに伴い、空気透過度が大幅に増大することが分かる。特に、015gのセルロースナノファイバを用いて製造したセパレータは厚さが17μmであり、これにより、セルガードcelgard2320PPPEPPセパレータよりは薄いセパレータを製造することができた。製造されたセパレータを電子走査顕微鏡SEMを用いて観察し、その結果を図1A及び図1Bに示す。図1A及び図1Bを比較すると、本発明の一実施形態によるセパレータ図1Aは、商用化されたセルガード図1Bとは大きな構造差を示す。図1Aに示すセパレータは、セルロースナノファイバの間に形成された空隙が大きく、しかも、相対的に均一に形成されていることを確認することができる。なお、図1Aに示すセパレータをより拡大した結果を図2に示す。実験例1:二次電池用セパレータに対する安定性、濡れ性及び低電圧特性の測定1安定性の測定実施例1に従い製造された二次電池用セパレータに対して、熱的安定性と電気化学的な安定性を測定した。先ず、実施例1に従い製造された二次電池用セパレータとセルガードcelgard2320PPPEPPセパレータをそれぞれ150°Cにおいて30分間露出させた。各セパレータを150°Cに露出させる前と後を比較撮影した写真を図3に示す。セルガードセパレータは150°Cに露出された後に、約36の寸法が減少されたことが確認された。これに対し、実施例1のセパレータは寸法の変化がほとんど観察されなかった。次いで、電気化学的な安定性を確認するために、製造された各セパレータへの印加電圧を高めながら電流密度を測定した。その結果を図4に示す。両セパレータともに約46Vまで急激な電流密度の変化を示さなかった。二次電池に加えられる電圧は42Vが最大であるため電気化学的な安定性は大きく問題視されないことが分かる。2濡れ性の測定二次電池用セパレータの電解液への濡れ性は、電池の生産性と電池の効率に大きな影響を及ぼす特性の一つである。実施例1によるセパレータとセルガードセパレータの電解液への濡れ性を比較測定した。各セパレータに極性の高いプロピレンカーボネート電解液をマイクロシリンジを用いて1滴ずつ滴下した後、その結果を観察した。図5は、プロピレンカーボネート電解液を滴下してから2秒経過後の状態を観察した結果である。セルガードセパレータは電解液に濡れなかったが、実施例1によるセパレータは電解液を滴下したとたん濡れることを確認した。3低電圧特性の測定セパレータを取り付けて製造したコインセルの低電圧特性を測定した。低電圧特性は、二次電池の両電極間の内部短絡を予測し得る自己放電に関する情報を提供する。コインセルは、05Cの電流密度、42Vの電圧で完全に充電した後、経時変化を観察した。その結果を図6に示す。図6を参照すると、実施例1によるセパレータとセルガードセパレータの低電圧特性がほとんど同じレベルであった。これにより、本発明に係るセパレータの低電圧特性は、既存のセパレータに比べて劣化していないことが確認された。上述した濡れ性及び低電圧特性の測定結果は、本発明に係る二次電池用セパレータにおいてナノ寸法の空隙構造が上手く発達していることを意味する。実験例2:二次電池用セパレータの電流密度の変化による放電容量の変化の測定上記の実施例の欄に記載の実施例1、実施例2及び比較例1、比較例4の二次電池用セパレータに対して、電流密度の変化による放電容量の変化を測定した。各セパレータ付きコインセルを02Cの電流密度、30Vと42Vの電圧で充電した。次いで、01Cから20Cまで電流密度を変化させながら放電したときのコインセルの放電容量の変化を測定した。測定結果を図7に示す。実施例1の場合には、比較例4セルガードと比較して、低い電流密度01C、02C、05Cではほとんど同じ放電特性を示した。しかしながら、実施例1は、高い電流密度1C、2Cでむしろ比較例4セルガードよりも優れた放電特性を示すことが確認された。実施例2の場合にも、05C及び1Cの区間では比較例4に比べて放電容量がやや劣る傾向が見られるが、それ以外の区間ではほとんど同じまたは優れた放電特性を示すことが分かる。また、比較例1は、実施例1及び実施例2と比較して、セパレータが厚く形成された場合である。なお、比較例1は全区間に亘って放電特性が顕著に低下することが確認された。図8A及び図8Bはそれぞれ比較例1と実施例1によるセパレータを有する二次電池に対する充放電特性を測定した結果を比較したグラフである。実施例1図8Bに比べて比較例1図8Aにおいては、電流密度に応じて充電及び放電曲線の傾きが著しく変化することが分かる。"